ДЕКОРАТИВНО-ОБЛИЦОВОЧНЫЙ МАТЕРИАЛ
DECORATIVE FACING MATERIAL

Изобретение относится к составам материалов, которые могут быть использованы при изготовлении плитки для наружной облицовки зданий.
Известен декоративно-облицовочный материал дня изготовления облицовочной плитки, содержащий, мас.%: измельченное стекло 7-0-15,0; золу 3,0-7,0; фосфорный шлак 52,0-80,0 [1].
Задачей изобретения является снижение температуры спекания декоративно-облицовочного материала.
Технический результат достигается тем, что декоративно-облицовочный материла, содержащий измельченное силикатное стекло и шлак, в качестве шлака содержит отвальный гранулированный шлак медно-никелевого производства и дополнительно - хлорид натрия при следующем соотношении компонентов, мас.%: измельченное силикатное стекло 63,0-92,0; отвальный гранулированный шлак медно-никелевого производства 5,0-35,0; хлорид натрия 1,0-3,0.
В таблице приведены составы декоративно-облицовочного материала.
Таблица.
Компоненты
Состав, мас.%:
1
2
3
Измельченное силикатное стекло:
92,0
79,0
63,0
- тарное
- сортовое
- листовое
Отвальный гранулированный шлак медно-никелевого производства
5,0
20,0
35,0
Хлорид натрия
3,0
1,0
2,0
2
2
3
Отвальный гранулированный шлак медно-никелевого производства включает, мас.%: SiO 35-40; FeO 31-35; FeO 2,5-4,5; MgO 7-11; сумма цветных металлов: меди, никеля, кобальта 0,3-0,5 [2].
Силикатное стекло (бой, обрезки) и отвальный гранулированный шлак медно-никелевого производства измельчают до получения порошков фракции 0,5-2,0 мм. Все компоненты смешивают. Полученную смесь помещают в формы из жаропрочной стали, уплотняют и спекают при температуре 800-950°С.
Источники информации
1. SU 1468882, С04В 28/08, 1989.
2. Касиков А.Г., Тюкавкина В.В., Гуревич Б.И., Майорова Б.А. Водостойкие магнезиальные вяжущие на основе продуктов переработки шлака цветной металлургии // Строительные материалы. - 2012. - №11. - С.70-73.